(57)【特許請求の範囲】
【請求項１】
下記化学式２ａまたは化学式２ｂで表される重合体であることを特徴とする変性共役ジエン系重合体。
【化１３】
0006342009.tif 000017
【化１４】
0006342009.tif 000018
式中、ｂ１〜ｂ１２は１０〜２０，０００であり、それぞれは同一でも異なっていてもよい。
【請求項２】
ａ）有機アルカリ金属化合物の存在下、炭化水素溶媒中で共役ジエン系単量体、または共役ジエン系単量体と芳香族ビニル系単量体とを重合させて、アルカリ金属末端を有する活性重合体を形成するステップと、
ｂ）前記アルカリ金属末端を有する活性重合体を、下記化学式１ｂで表される化合物とカップリングまたは結合させるステップとを含む変性共役ジエン系重合体の製造方法。
【化１５】
0006342009.tif 000019
式中、ａ１〜ａ８は０〜２００であり、それぞれは同一でも異なっていてもよい。
【請求項３】
前記有機アルカリ金属化合物は、前記単量体計１００ｇに対して、０．０１〜１０ｍｍｏｌ使用されることを特徴とする請求項２に記載の変性共役ジエン系重合体の製造方法。
【請求項４】
前記有機アルカリ金属化合物と、前記化学式１ｂで表される化合物とのモル比は、１：０．１〜１：１０であることを特徴とする請求項２または３に記載の変性共役ジエン系重合体の製造方法。
【請求項５】
前記ステップａ）の重合は、極性添加剤がさらに投入されることを特徴とする請求項２〜４のいずれか一項に記載の変性共役ジエン系重合体の製造方法。
【請求項６】
前記極性添加剤は、前記化学式１ｂで表される化合物計１ｍｍｏｌを基準として、０．００１〜５０ｇ投入されることを特徴とする請求項２〜５のいずれか一項に記載の変性共役ジエン系重合体の製造方法。
【請求項７】
下記化学式１ｂで表される化合物であることを特徴とする変性剤。
【化１６】
0006342009.tif 000020
式中、ａ１〜ａ８は０〜２００であり、それぞれは同一でも異なっていてもよい。
【請求項８】
請求項１に記載の変性共役ジエン系重合体１０〜１００重量部、および前記変性共役ジエン系重合体１００重量部に対して無機充填剤０．１〜２００重量部を含む変性共役ジエン系重合体ゴム組成物。
【請求項９】
前記無機充填剤は、カーボンブラックおよびシリカ系充填剤のうちの１種以上であることを特徴とする請求項８に記載の変性共役ジエン系重合体ゴム組成物。
【請求項１０】
請求項８または９に記載の変性共役ジエン系重合体ゴム組成物を含むタイヤまたはタイヤトレッド。
【発明の詳細な説明】
【技術分野】
【０００１】
本出願は、２０１５年１月５日付の韓国特許出願第１０−２０１５−００００６８８号、および２０１５年１０月６日付の韓国特許出願第１０−２０１５−０１４０４８５号に基づく優先権の利益を主張し、当該韓国特許出願の文献に開示されたすべての内容は本明細書の一部として組み込まれる。
【０００２】
本発明は、変性共役ジエン系重合体の製造方法に関し、より詳細には、優れた転がり抵抗特性を有すると共に、引張強度、耐磨耗性、ウェット路面抵抗性を有する変性共役ジエン系重合体の製造方法、これを用いて製造した変性共役ジエン系重合体、およびこれを含むゴム組成物に関する。
【背景技術】
【０００３】
最近の自動車産業界の動向をみると、耐久性と安定性および燃料節減に対する必要性が絶えず要求されており、そのような需要を満たそうとする努力が継続して行われている。
【０００４】
特に、自動車用タイヤ、特に地面と接するタイヤトレッドの材料であるゴムの物性を補強するための様々な試みがあった。自動車タイヤ用ゴム組成物としては、ポリブタジエンやブタジエン−スチレン共重合体などの共役ジエン系重合体などを含有するゴム組成物が用いられている。
【０００５】
現在、自動車タイヤの性能を改善するために、共役ジエン系ゴム組成物に様々な補強剤などを配合する研究が行われている。具体的には、自動車に対する安定性、耐久性および低燃費化の要求が高まっているにつれ、自動車用タイヤ、特に地面と接するタイヤトレッドの材料として、ウェット路面抵抗性および機械的強度に優れていながらも、転がり抵抗（ｒｏｌｌｉｎｇ  ｒｅｓｉｓｔａｎｃｅ）が低いゴムの開発に対する研究が行われている。
【０００６】
このために、例えば、韓国公開特許２００６−００１２４０３号において、反発弾性に優れていて、優れた燃費節減効果を有する改質重合体に対する研究が進められたが、その効果が十分でなかった。
【発明の概要】
【発明が解決しようとする課題】
【０００７】
上記の従来技術の問題を解決するために、本発明は、優れた転がり抵抗特性を有するだけでなく、引張強度、耐磨耗性、ウェット路面抵抗性を有する変性共役ジエン系重合体およびその製造方法を提供することを目的とする。
【課題を解決するための手段】
【０００８】
上記の目的を達成するために、本発明は、下記化学式２で表される変性共役ジエン系重合体を提供する：
【０００９】
【化１】
0006342009.tif 000002
【００１０】
式中、Ｒ1は炭素数１〜２０のアルキレン基であってアミン基またはエーテル基で置換されていてもよく、Ｒ2およびＲ3は炭素数１〜１０のアルキル基、アミン基、またはアクリル基であり；Ｐは（Ｙ−Ｘ）であり、Ｘは単一結合またはＰ2であり、ＹはＢｒまたはＰ3であり；Ｐ2は共役ジエン系重合体、アクリル系またはニトリル系化合物であって分子量が１０〜１００，０００ｇ／ｍｏｌであり、Ｐ1およびＰ3は共役ジエン系重合体、アクリル系またはニトリル系化合物であって分子量が１０，０００〜２，０００，０００ｇ／ｍｏｌであり；ａおよびｂはそれぞれ独立に０、１、２または３であり、ａ＋ｂは１、２または３であり、ｍは２〜４の整数であり、ｎは１〜３の整数である。
【００１１】
また、本発明は、ａ）有機アルカリ金属化合物の存在下、炭化水素溶媒中で共役ジエン系単量体、または共役ジエン系単量体と芳香族ビニル系単量体とを重合させて、アルカリ金属末端を有する活性重合体を形成するステップと、ｂ）前記アルカリ金属末端を有する活性重合体を、下記化学式１で表される化合物とカップリングまたは結合させるステップとを含む変性共役ジエン系重合体の製造方法を提供する。
【００１２】
【化２】
0006342009.tif 000003
【００１３】
式中、Ｒ1は炭素数１〜２０のアルキレン基であってアミン基またはエーテル基で置換されていてもよく、Ｒ2およびＲ3は炭素数１〜１０のアルキル基、アミン基、またはアクリル基であり；Ｘは単一結合またはＰ1であり、Ｐ1は共役ジエン系重合体、アクリル系またはニトリル系化合物であって分子量が１０〜１００，０００ｇ／ｍｏｌであり；ａは０、１、２または３であり、ｍは２〜４の整数であり、ｎは１〜３の整数である。
【００１４】
さらに、本発明は、前記変性共役ジエン系重合体の製造方法により製造した変性共役ジエン系重合体を含む変性共役ジエン系重合体ゴム組成物を提供する。
【００１５】
また、本発明は、前記変性共役ジエン系重合体ゴム組成物を含んでなるタイヤを提供する。
【発明の効果】
【００１６】
本発明によれば、優れた転がり抵抗特性を有すると共に、引張強度、耐磨耗性、ウェット路面抵抗性を有する変性共役ジエン系重合体を製造して、タイヤ用ゴム組成物に利用可能である。
【発明を実施するための形態】
【００１７】
以下、本発明を詳細に説明する。
【００１８】
本発明は、下記化学式２で表される変性共役ジエン系重合体を提供する。
【００１９】
【化３】
0006342009.tif 000004
【００２０】
式中、Ｒ1は炭素数１〜２０のアルキレン基であってアミン基またはエーテル基で置換されていてもよく、Ｒ2およびＲ3は炭素数１〜１０のアルキル基、アミン基、またはアクリル基であり；Ｐは（Ｙ−Ｘ）であり、Ｘは単一結合またはＰ2であり、ＹはＢｒまたはＰ3であり；Ｐ2は共役ジエン系重合体、アクリル系またはニトリル系化合物であって分子量が１０〜１００，０００ｇ／ｍｏｌであり、Ｐ1およびＰ3は共役ジエン系重合体、アクリル系またはニトリル系化合物であって分子量が１０，０００〜２，０００，０００ｇ／ｍｏｌであり；ａおよびｂはそれぞれ独立に０、１、２または３であり、ａ＋ｂは１、２または３であり、ｍは２〜４の整数であり、ｎは１〜３の整数である。
【００２１】
好ましくは、前記化学式２で表される化合物は、下記化学式２ａまたは化学式２ｂで表される重合体であってもよい。
【００２２】
【化４】
0006342009.tif 000005
【００２３】
【化５】
0006342009.tif 000006
【００２４】
式中、ｂ１〜ｂ１２は１０〜２０，０００であり、それぞれは同一でも異なっていてもよい。
【００２５】
また、前記化学式２で表される化合物は、化学式２ａ、あるいは化学式２ｂにおいて、１個以上のシロキサン部分が重合体で置換された構造の高分子が混合されていてよい。
【００２６】
前記化学式２で表される化合物は、下記化学式１で表される化合物を用いた共役ジエン系重合体であって、臭素末端基と一部のシロキサン基が共役ジエン系重合末端と結合した構造を持っている。
【００２７】
また、本発明は、ａ）有機アルカリ金属化合物の存在下、炭化水素溶媒中で共役ジエン系単量体、または共役ジエン系単量体と芳香族ビニル系単量体とを重合させて、アルカリ金属末端を有する活性重合体を形成するステップと、ｂ）前記アルカリ金属末端を有する活性重合体を、下記化学式１で表される化合物とカップリングまたは結合させるステップとを含む変性共役ジエン系重合体の製造方法を提供する。
【００２８】
【化６】
0006342009.tif 000007
【００２９】
式中、Ｒ1は炭素数１〜２０のアルキレン基であってアミン基またはエーテル基で置換されていてもよく、Ｒ2およびＲ3は炭素数１〜１０のアルキル基、アミン基、またはアクリル基であり；Ｘは単一結合またはＰ1であり、Ｐ1は共役ジエン系重合体、アクリル系またはニトリル系化合物であって分子量が１０〜１００，０００ｇ／ｍｏｌであり；ａは０、１、２または３であり、ｍは２〜４の整数であり、ｎは１〜３の整数である。
【００３０】
前記有機アルカリ金属化合物は、陰イオン重合開始剤であって、有機リチウム化合物であることが好ましい。
【００３１】
前記有機リチウムは、メチルリチウム、エチルリチウム、イソプロピルリチウム、ｎ−ブチルリチウム、ｓｅｃ−ブチルリチウム、ｔｅｒｔ−ブチルリチウム、ｎ−デシルリチウム、ｔｅｒｔ−オクチルリチウム、フェニルリチウム、１−ナフチルリチウム、ｎ−エイコシルリチウム、４−ブチルフェニルリチウム、４−トリルリチウム、シクロヘキシルリチウム、３，５−ジ−ｎ−ヘプチルシクロヘキシルリチウム、および４−シクロペンチルリチウムからなる群より選択された１種以上であってもよい。
【００３２】
前記有機アルカリ金属化合物は、一例として、単量体計１００ｇに対して、０．０１〜１０ｍｍｏｌ、０．０５〜５ｍｍｏｌ、０．３〜５ｍｍｏｌ、０．１〜２ｍｍｏｌ、または０．１５〜０．８ｍｍｏｌであってもよい。
【００３３】
前記有機アルカリ金属化合物と、前記化学式１で表される化合物または重合体とのモル比は、一例として、１：０．１〜１：１０、または１：０．５〜１：２である。
【００３４】
本発明において、共役ジエン系単量体は、１，３−ブタジエン、２，３−ジメチル−１，３−ブタジエン、ピペリレン、３−ブチル−１，３−オクタジエン、イソプレン、および２−フェニル−１，３−ブタジエンからなる群より選択された１種以上であってもよいが、必ずしもこれらに制限されない。
【００３５】
前記共役ジエン系単量体は、共役ジエン系単量体と芳香族ビニル系単量体とを合わせた計１００重量％を基準として、６０〜１００重量％を含んでもよく、好ましくは６０〜８５重量％を含んでもよく、最も好ましくは６０〜８０重量％を含んでもよい。前記共役ジエン系単量体が共役ジエン系単量体と芳香族ビニル系単量体とを合わせた計１００重量％を基準として、１００重量％を含む場合には、芳香族ビニル系単量体なしに共役ジエン系単量体だけで重合反応を行って活性重合体を形成することを表す。
【００３６】
本発明において、芳香族ビニル系単量体は、一例として、スチレン、α−メチルスチレン、３−メチルスチレン、４−メチルスチレン、４−プロピルスチレン、１−ビニルナフタレン、４−シクロヘキシルスチレン、４−（ｐ−メチルフェニル）スチレン、および１−ビニル−５−ヘキシルナフタレンからなる群より選択された１種以上であってもよく、好ましくは、スチレンまたはα−メチルスチレンであってもよい。
【００３７】
前記芳香族ビニル系単量体は、共役ジエン系単量体と芳香族ビニル系単量体とを合わせた計１００重量％を基準として、０〜４０重量％を含んでもよく、好ましくは１５〜４０重量％を含んでもよく、最も好ましくは２０〜４０重量％を含んでもよい。前記ビニル芳香族単量体が共役ジエン系単量体と芳香族ビニル系単量体とを合わせた計１００重量％を基準として、０重量％を含む場合には、芳香族ビニル系単量体なしに共役ジエン系単量体だけで重合反応を行って活性重合体を形成することを表す。
【００３８】
前記炭化水素溶媒は、炭化水素、あるいはｎ−ペンタン、ｎ−ヘキサン、ｎ−ヘプタン、イソオクタン、シクロヘキサン、トルエン、ベンゼン、およびキシレンからなる群より選択された１種以上であってもよいが、必ずしもこれらに制限されない。
【００３９】
前記ステップａ）の重合は、一例として、陰イオン重合であってもよい。
【００４０】
他の例として、前記ステップａ）の重合は、陰イオンによる成長反応によって活性末端を得るリビング陰イオン重合であってもよい。
【００４１】
前記ステップａ）の重合は、一例として、昇温重合あるいは定温重合であってもよい。
【００４２】
前記昇温重合は、有機金属化合物を投入した後、任意に熱を加えて反応温度を高めるステップを含む重合方法を意味し、前記定温重合は、有機金属化合物を投入した後、任意に熱を加えない重合方法を意味する。
【００４３】
前記ステップａ）の重合温度は、一例として、−２０〜２００℃、好ましくは０〜１５０℃、より好ましくは１０〜１２０℃である。
【００４４】
前記アルカリ金属末端を有する活性重合体は、重合体陰イオンとアルカリ金属陽イオンとが結合された重合体を意味する。
【００４５】
本発明の変性共役ジエン系重合体の製造方法は、一例として、前記ａ）の重合時に極性添加剤をさらに添加して重合させるステップを含むことができる。
【００４６】
前記極性添加剤は、一例として、塩基であり、他の例として、エーテル、アミン、またはこれらの組み合わせであるか、テトラヒドロフラン、ジテトラヒドロフリルプロパン、ジエチルエーテル、シクロアミルエーテル、ジプロピルエーテル、エチレンジメチルエーテル、エチレンジメチルエーテル、ジエチレングリコール、ジメチルエーテル、第３ブトキシエトキシエタンビス（２−ジメチルアミノエチル）エーテル、（ジメチルアミノエチル）エチルエーテル、トリメチルアミン、トリエチルアミン、トリプロピルアミン、およびテトラメチルエチレンジアミンからなるグループより選択されたものであり、好ましくは、ジテトラヒドロプロピルプロパン、トリエチルアミン、またはテトラメチルエチレンジアミンである。
【００４７】
前記極性添加剤は、一例として、投入される単量体計１００ｇを基準として、０．００１〜５０ｇ、好ましくは０．００１〜１０ｇ、より好ましくは０．００５〜１ｇ使用されてもよい。
【００４８】
他の例として、前記極性添加剤は、投入される有機アルカリ金属化合物計１ｍｍｏｌを基準として、０．００１〜１０ｇ、好ましくは０．００５〜１ｇ、より好ましくは０．００５〜０．１ｇ使用されてもよい。
【００４９】
共役ジエン系単量体と芳香族ビニル系単量体とを共重合させる場合、これらの反応速度の差によって、大体ブロック共重合体が製造されやすいが、前記極性添加剤を添加する場合、反応速度が遅いビニル芳香族化合物の反応速度を増加させて、これに相応する共重合体の微細構造、例えば、ランダム共重合体を誘導する効果がある。
【００５０】
前記ステップａ）のアルカリ金属末端を有する活性重合体は、ステップｂ）において、下記化学式１で表される化合物とカップリングまたは結合する。
【００５１】
【化７】
0006342009.tif 000008
【００５２】
式中、Ｒ1は炭素数１〜２０のアルキレン基であってアミン基またはエーテル基で置換されていてもよく、Ｒ2およびＲ3は炭素数１〜１０のアルキル基、アミン基、またはアクリル基であり；Ｘは単一結合またはＰ1であり、Ｐ1は共役ジエン系重合体、アクリル系またはニトリル系化合物であって分子量が１０〜１００，０００ｇ／ｍｏｌであり；ａは０、１、２または３であり、ｍは２〜４の整数であり、ｎは１〜３の整数である。
【００５３】
前記化学式１で表される化合物は、化合物中に２個以上の臭素末端基と１個以上のシロキサン基とを含む化合物であり、前記シロキサン基は、１個以上のアルコキシ基を含む。
【００５４】
前記Ｒ2およびＲ3は炭素数１〜１０のアルキル基、アミン基、またはアクリル基であってもよいが、脱水素化が起こる反応基でさえなければ、これに制限されない。
【００５５】
好ましくは、前記化学式１で表される化合物は、下記化学式１ａで表される化合物であってもよい。
【００５６】
【化８】
0006342009.tif 000009
【００５７】
好ましくは、前記化学式１で表される化合物は、下記化学式１ｂで表される重合体であってもよい。
【００５８】
【化９】
0006342009.tif 000010
【００５９】
式中、ａ１〜ａ８は０〜２００であり、それぞれは同一でも異なっていてもよい。
【００６０】
下記化学式１で表される化合物は、一例として、前記単量体計１００ｇを基準として、０．０１〜１０ｍｍｏｌ、好ましくは０．０５〜５ｍｍｏｌ、より好ましくは０．１〜２ｍｍｏｌ使用される。
【００６１】
前記ステップｂ）によって、前記アルカリ金属末端を有する活性重合体の鎖末端には、下記化学式１で表される化合物が付着した変性共役ジエン系重合体が製造される。
【００６２】
前記化学式１において、Ｐ1は共役ジエン系重合体、アクリル系またはニトリル系化合物であってもよいが、脱水素化が起こる構造でさえなければ、これに制限されない。
【００６３】
前記化学式１において、Ｐ1の分子量は１０〜１００，０００ｇ／ｍｏｌであることが、ノルマルヘキサンなどの溶媒に対する溶解度の側面および重合溶液との混合性の側面で好ましい。
【００６４】
前記ステップｂ）は、０〜９０℃で１分〜５時間行われる。
【００６５】
本発明の変性共役ジエン系重合体の製造方法は、一例として、回分式、あるいは１つまたは２つ以上の反応器を含む連続式重合方法であってもよい。
【００６６】
本発明は、前記変性共役ジエン系重合体の製造方法により製造される変性共役ジエン系重合体を提供する。
【００６７】
前記変性共役ジエン系重合体は、一例として、共役ジエン系単量体単独、あるいは共役ジエン系単量体と芳香族ビニル系単量体とからなる鎖であってもよい。
【００６８】
前記共役ジエン系単量体と芳香族ビニル系単量体とからなる鎖は、共役ジエン系単量体と芳香族ビニル系単量体とを合わせた計１００重量％を基準として、芳香族ビニル系単量体０．０００１〜４０重量％、好ましくは１０〜３５重量％、より好ましくは２０〜３０重量％を含んでなるポリマー鎖であってもよい。
【００６９】
前記共役ジエン系単量体とビニル芳香族単量体とからなるポリマー鎖は、一例として、ランダムポリマー鎖であってもよい。
【００７０】
前記変性共役ジエン系重合体は、ムーニー粘度が４０以上、好ましくは４０〜９０、より好ましくは５０〜８０であってもよい。
【００７１】
前記変性共役ジエン系重合体は、一例として、数平均分子量が１，０００〜２，０００，０００ｇ／ｍｏｌ、好ましくは１０，０００〜１，０００，０００ｇ／ｍｏｌ、より好ましくは１００，０００〜５００，０００ｇ／ｍｏｌであってもよい。
【００７２】
前記変性共役ジエン系重合体は、一例として、ビニル含有量が１８％以上、好ましくは２５％以上、より好ましくは３０〜７０％であってもよく、この範囲内で重合体のガラス転移温度が上昇し、タイヤに適用時、走行抵抗および制動力といった、タイヤに要求される物性を満足させるだけでなく、燃料消耗を低減する効果がある。
【００７３】
この時、ビニル含有量は、ビニル基を有する単位体の含有量、あるいは共役ジエン系単量体１００重量％に対して、１，４−添加でない１，２−添加の共役ジエン系単量体の含有量を意味する。
【００７４】
前記変性共役ジエン系重合体は、一例として、ＰＤＩが１〜１０、好ましくは１〜５、より好ましくは１．０〜２．０であってもよい。
【００７５】
前記変性共役ジエン系重合体は、粘弾性の特徴において、シリカの配合後、ＤＭＡを通して１０Ｈｚで測定する場合、０℃でのＴａｎδ値（Ｔａｎδ  ａｔ  ０℃）は、０．６〜１．２、または０．９〜１．２であり、この範囲内で従来の発明に比べて路面抵抗または湿潤抵抗が大きく向上する効果がある。
【００７６】
また、６０℃でのＴａｎδ値（Ｔａｎδ  ａｔ  ６０℃）は、一例として、０．０９〜０．１４、または０．１〜０．１２であってよく、この範囲内で従来の発明に比べて転がり抵抗または回転抵抗（ＲＲ）が大きく向上する効果を示す。
【００７７】
本発明の他の側面によれば、下記化学式１で表される化合物であることを特徴とする変性剤が提供される。
【００７８】
【化１０】
0006342009.tif 000011
【００７９】
式中、Ｒ1は炭素数１〜２０のアルキレン基であってアミン基またはエーテル基で置換されていてもよく、Ｒ2およびＲ3は炭素数１〜１０のアルキル基、アミン基、またはアクリル基であり；Ｘは単一結合またはＰ1であり、Ｐ1は共役ジエン系重合体、アクリル系またはニトリル系化合物であって分子量が１０〜１００，０００ｇ／ｍｏｌであり；ａは０、１、２または３であり、ｍは２または３であり、ｎは１〜３の整数である。
【００８０】
前記化学式１で表される化合物は、一例として、下記化学式１ａで表される化合物であってもよい。
【００８１】
【化１１】
0006342009.tif 000012
【００８２】
また、前記化学式１で表される化合物は、一例として、下記化学式１ｂで表される化合物であってもよい。
【００８３】
【化１２】
0006342009.tif 000013
【００８４】
式中、ａ１〜ａ８は０〜２００であり、それぞれは同一でも異なっていてもよい。
【００８５】
本発明の変性共役ジエン系重合体ゴム組成物は、前記変性共役ジエン系重合体１０〜１００重量部、および前記変性共役ジエン系重合体１００重量部に対して、無機充填剤０．１〜２００重量部を含むことを特徴とする。
【００８６】
前記無機充填剤は、一例として、１０〜１５０重量部、あるいは５０〜１００重量部であってもよい。
【００８７】
前記無機充填剤は、一例として、カーボンブラック、シリカ系充填剤、またはこれらの組み合わせであってもよい。
【００８８】
他の例として、前記無機充填剤は、シリカであってもよいが、この場合、分散性が大きく改善され、また、シリカ粒子が本記載の変性共役ジエン系重合体の末端と結合（密封）することにより、ヒステリシス損失が大きく減少する効果がある。
【００８９】
前記変性共役ジエン系重合体ゴム組成物は、一例として、他の共役ジエン系重合体をさらに含むことができる。
【００９０】
前記他の共役ジエン系重合体は、一例として、ＳＢＲ（ｓｔｙｒｅｎｅ−ｂｕｔａｄｉｅｎｅ  ｒｕｂｂｅｒ）、ＢＲ（ｂｕｔａｄｉｅｎｅ  ｒｕｂｂｅｒ）、天然ゴム、またはこれらの組み合わせであってもよい。
【００９１】
前記ＳＢＲは、一例として、ＳＳＢＲ（ｓｏｌｕｔｉｏｎ  ｓｔｙｒｅｎｅ−ｂｕｔａｄｉｅｎｅ  ｒｕｂｂｅｒ）であってもよい。
【００９２】
本発明の変性共役ジエン系重合体ゴム組成物は、一例として、前記変性共役ジエン系重合体２０〜１００重量部、およびこれと異なる共役ジエン系重合体０〜８０重量部を含んでなるものであってもよい。
【００９３】
他の例として、本発明の変性共役ジエン系重合体ゴム組成物は、前記変性共役ジエン系重合体２０〜９９重量部、およびこれと異なる共役ジエン系重合体１〜８０重量部を含んでなるものであってもよい。
【００９４】
さらに他の例として、本発明の変性共役ジエン系重合体ゴム組成物は、前記変性共役ジエン系重合体１０〜１００重量部、これと異なる共役ジエン系重合体０〜９０重量部、カーボンブラック０〜１００重量部、シリカ５〜２００重量部、およびシランカップリング剤２〜２０重量部を含んでなるものであってもよい。
【００９５】
さらに他の例として、本発明の変性共役ジエン系重合体ゴム組成物は、前記変性共役ジエン系重合体１０〜１００重量部、これと異なる共役ジエン系重合体０〜９０重量部、カーボンブラック０〜１００重量部、シリカ５〜２００重量部、およびシランカップリング剤２〜２０重量部を含むが、前記変性共役ジエン系重合体、およびこれと異なる共役ジエン系重合体の重量の合計は１００重量部である。
【００９６】
さらに他の例として、本発明の変性共役ジエン系重合体ゴム組成物は、前記変性共役ジエン系重合体１０〜９９重量％と、これと異なる共役ジエン系重合体１〜９０重量％とからなる重合体混合物１００重量部に、カーボンブラック１〜１００重量部、シリカ５〜２００重量部、およびシランカップリング剤２〜２０重量部を含んでなるものであってもよい。
【００９７】
前記変性共役ジエン系重合体ゴム組成物は、一例として、オイル１〜１００重量部をさらに含むことができる。
【００９８】
前記オイルは、一例として、鉱物油や軟化剤などであってもよい。
【００９９】
前記オイルは、一例として、共役ジエン系重合体１００重量部に対して、１０〜１００重量部あるいは２０〜８０重量部使用可能であり、この範囲内で物性の発現が良くなり、また、ゴム組成物を適当に軟化させて、加工性に優れた効果がある。
【０１００】
前記変性共役ジエン系重合体ゴム組成物は、一例として、タイヤあるいはタイヤトレッドの材料に利用可能である。
【０１０１】
本発明のタイヤまたはタイヤトレッドは、本発明の変性共役ジエン系重合体ゴム組成物を含んで製造されることを特徴とする。
【実施例】
【０１０２】
以下、本発明の理解のために好ましい実施例を提示するが、下記の実施例は本発明を例示するものに過ぎず、本発明の範疇および技術思想の範囲内で多様な変更および修正が可能であることは当業者にとって明らかであり、このような変更および修正が添付した特許請求の範囲に属することも当然である。
【０１０３】
＜実施例１＞
それぞれ１０、１０、２０Ｌのオートクレーブ反応器３つが直列に連結された連続反応器の第１反応器に、それぞれ、６０％のスチレン溶液４２１ｇ／ｈ、６０％の１，３−ブタジエン溶液１２００ｇ／ｈ、ノルマルヘキサン３８００ｇ／ｈ、極性添加剤として３％の２，２−ビス（２−テトラヒドロフルフリル）プロパン溶液を８４ｇ／ｈ、開始剤として１％のノルマルブチルリチウム溶液を６０ｇ／ｈの速度で注入した。この時、第１反応器の温度は６５℃となるように維持し、滞留時間は２０分となるようにした。
【０１０４】
第１反応器から第２反応器への重合物の移送はギヤポンプを用いており、この時、６０％の１，３−ブタジエン溶液を６０ｇ／ｈの速度で追加注入した。第２反応器の温度は７５℃となるように維持し、滞留時間は３０分となるようにした。第２反応器から第３反応器への重合物の移送はギヤポンプを用いており、この時、１０％の１，２−ビス（トリエトキシシリル）−１，２−ジブロモエタン溶液を１７ｇ／ｈの速度で注入した。第３反応器の温度は７５℃となるように維持し、滞留時間は３０分となるようにした。
【０１０５】
第３反応器から出た重合溶液に、重合中止剤のウィングステー溶液を注入して重合反応を停止させ、ＴＤＡＥオイルを２５ｐｈｒ入れて撹拌した。
【０１０６】
前記重合物をスチームで加熱された温水に入れて撹拌して溶媒を除去した後、ロール乾燥して残量の溶媒と水を除去して、変性共役ジエン系重合体を製造した。
【０１０７】
＜実施例２＞
それぞれ１０、１０、２０Ｌのオートクレーブ反応器３つが直列に連結された連続反応器の第１反応器に、それぞれ、６０％のスチレン溶液４２１ｇ／ｈ、６０％の１，３−ブタジエン溶液１２００ｇ／ｈ、ノルマルヘキサン３８００ｇ／ｈ、極性添加剤として３％の２，２−ビス（２−テトラヒドロフルフリル）プロパン溶液を８４ｇ／ｈ、開始剤として１％のノルマルブチルリチウム溶液を６０ｇ／ｈの速度で注入した。この時、第１反応器の温度は６５℃となるように維持し、滞留時間は２０分となるようにした。
【０１０８】
第１反応器から第２反応器への重合物の移送はギヤポンプを用いており、この時、６０％の１，３−ブタジエン溶液を６０ｇ／ｈの速度で追加注入した。第２反応器の温度は７５℃となるように維持し、滞留時間は３０分となるようにした。第２反応器から第３反応器への重合物の移送はギヤポンプを用いており、この時、１０％の１，２−ビス（トリエトキシシリル）−１，２−ジ（ブロモ−ポリスチレン−ブタジエン）エタン溶液を２００ｇ／ｈの速度で注入した。第３反応器の温度は７５℃となるように維持し、滞留時間は３０分となるようにした。
【０１０９】
第３反応器から出た重合溶液に、重合中止剤のウィングステー溶液を注入して重合反応を停止させ、ＴＤＡＥオイルを２５ｐｈｒ入れて撹拌した。
【０１１０】
前記重合物をスチームで加熱された温水に入れて撹拌して溶媒を除去した後、ロール乾燥して残量の溶媒と水を除去して、変性共役ジエン系重合体を製造した。このように製造された変性共役ジエン系重合体に対する分析結果は下記表１に示した。
【０１１１】
＜比較例１＞
（株）ＬＧ化学の未変性共役ジエン系重合体２５５０Ｈに対する分析結果を下記表１に示した。
【０１１２】
前記実施例１〜２、および比較例１で製造された共役ジエン系重合体の分析は、下記の方法で測定して行われた。
【０１１３】
イ）ムーニー粘度：ＡＬＰＨＡ  Ｔｅｃｈｎｏｌｏｇｉｅｓ社のＭＶ−２０００を用いて、試験片重量１５ｇ以上の２つを用いて１分間予熱した後、１００℃で４分間測定した。
【０１１４】
ロ）スチレンモノマー（ＳＭ）およびビニル（Ｖｉｎｙｌ）含有量：ＮＭＲを用いて測定した。
【０１１５】
ハ）重量平均分子量（Ｍｗ）、数平均分子量（Ｍｎ）、および分子量分布度（ＰＤＩ）：４０℃の条件下、ＧＰＣ分析で測定した。この時、カラム（Ｃｏｌｕｍｎ）は、Ｐｏｌｙｍｅｒ  Ｌａｂｏｒａｔｏｒｉｅｓ社のＰＬｇｅｌ  Ｏｌｅｘｉｓカラム２本とＰＬｇｅｌ  ｍｉｘｅｄ−Ｃカラム１本とを組み合わせ、新たに切り替えたカラムはいずれもｍｉｘｅｄ  ｂｅｄタイプのカラムを用いた。また、分子量の計算時、ＧＰＣ基準物質（Ｓｔａｎｄａｒｄ  ｍａｔｅｒｉａｌ）としてＰＳ（Ｐｏｌｙｓｔｙｒｅｎｅ）を使用した。
【０１１６】
【表１】
0006342009.tif 000014
【０１１７】
ａ：１，２−ビス（トリエトキシシリル）−１，２−ジ（ブロモ）エタン
ｂ：１，２−ビス（トリエトキシシリル）−１，２−ジ（ブロモ−ポリスチレン−ブタジエン）エタン
製造例１〜２、および比較製造例１：ゴム組成物の製造
前記表１に示した試料のうち、Ａ、ＢおよびＣを原料ゴムとして、下記表２に示した配合条件で配合して、製造例１〜２、および比較製造例１の共役ジエン系重合体ゴム組成物を製造した。
【０１１８】
【表２】
0006342009.tif 000015
【０１１９】
前記共役ジエン系重合体のゴム組成物の混練方法としては、温度制御装置付きのバンバリーミキサを用いて、第１段の混練では、８０ｒｐｍの条件下、原料ゴム（共役ジエン系重合体）、充填剤、有機シランカップリング剤、オイル、亜鉛華、ステアリン酸、酸化防止剤、老化防止剤、ワックス、および促進剤を混練した。この時、混練機の温度を制御し、１４０〜１５０℃の排出温度で一次配合物を得た。第２段の混練として、一次配合物を室温まで冷却した後、混練機にゴム、硫黄、および加硫促進剤を加え、４５〜６０℃の排出温度で二次配合物を得た。第３段の混練として、二次配合物を成形し、１８０℃でＴ９０＋１０分間加硫プレスで加硫して、加硫ゴムを製造した。
【０１２０】
各製造された加硫ゴムの物性は、以下の方法で測定した。
【０１２１】
１）引張実験
ＡＳＴＭ４１２の引張試験法によって、試験片の切断時の引張強度および３００％伸張時の引張応力（３００％モジュラス）を測定した。加硫ゴムの引張物性は、Ｉｎｓｔｒｏｎ社のＵｎｉｖｅｒｓａｌ  Ｔｅｓｔ  Ｍａｃｈｉｎｅ４２０４引張試験機を用いており、室温で５０ｃｍ／ｍｉｎの引張速度で測定して、引張強度、Ｍｏｄｕｌｕｓ、伸び率などを得た。
【０１２２】
２）粘弾性特性
ＴＡ社の動的機械分析機を用いた。ねじれモードで、周波数１０Ｈｚ、各測定温度（０〜６０℃）で変形を変化させて、Ｔａｎδを測定した。ペイン効果は、変形０．２％〜４０％での最小値と最大値との差で示した。ペイン効果が小さいほど、シリカなど充填剤の分散性が良い。低温０℃のＴａｎδが高いほど、ウェット路面抵抗性に優れ、高温６０℃のＴａｎδが低いほど、ヒステリシス損失が少なく、タイヤの低転がり抵抗性、すなわち低燃費性に優れている。表３に加硫ゴムの物性を示した。
【０１２３】
３）転がり抵抗性（ＲＲ）および制動性（ｗｅｔ  ｇｒｉｐ）
ゴムの転がり抵抗性（ＲＲ）と制動性（ｗｅｔ  ｇｒｉｐ）は、ＤＭＴＳ（Ｄｙｎａｍｉｃ  ｍｅｃｈａｎｉｃａｌ  ｔｈｅｒｍａｌ  ｓｐｅｃｔｒｏｍｅｔｒｙ；ＧＡＢＯ、ＥＰＬＥＸＯＲ５００Ｎ）を用いて測定した。測定時の試験条件は、Ｆｒｅｑｕｅｎｃｙ：１０Ｈｚ、Ｓｔｒａｉｎ（Ｓｔａｔｉｃ  ｓｔｒａｉｎ：３％、Ｄｙｎａｍｉｃ  ｓｔｒａｉｎ：０．２５％）、Ｔｅｍｐｅｒａｔｕｒｅ：−６０〜７０℃とした。この時、転がり抵抗性は、６０℃で測定されたＴａｎδ値とし、制動性は０℃で測定されたＴａｎδ値とした。この値を、比較例１の値を１００基準としてｉｎｄｅｘで比較した。
【０１２４】
【表３】
0006342009.tif 000016
【０１２５】
前記表３の結果のように、本発明による製造例１〜２の変性共役ジエン系重合体ゴム組成物の場合、比較製造例１に比べて、３００％モジュラス（引張応力）が約１０％水準に向上し、引張強度が同等以上であった。また、０℃でのＴａｎδが比較製造例１に比べて製造例１〜２の組成物が１０％以上高い性能を示し、６０℃ではＴａｎδが比較製造例１に比べて製造例１〜２の組成物が１５％高い性能を示した。この結果から、タイヤに本発明の変性共役ジエン系重合体が含まれる場合、ウェット路面での抵抗性が高いながらも、転がり抵抗は小くなることを確認することができた。